Patent RU-2692341-C1 (RU)
Title: Способ комплексной экстракции металлов 1 и 8 группы
Inventor: Agafonov Nikolaj Igorevich
IPC: C01G55/00
Filed: 2018-12-28
Granted: 2019-06-24
Abstract: Изобретение относится к неорганической химии, в частности к получению экстракцией из хвостохранилищ концентратов драгоценных металлов - золота, серебра, металлов платиновой группы - платины, палладия. Описан способ комплексной экстракции металлов 1 и 8 группы из отвальных руд железистых кварцитов из хвостохранилищ путем отделения пустой породы от продуктивной горнорудной массы для снижения ее объема, последующего отделения кварцевой составляющей от металлической минерализации, растворения металлической минерализации и выделения из продуктивного раствора путем осаждения концентрата щелочных металлов в виде смеси AlOи ВаО, получения золотосодержащего порошка и порошка металлов платиновой группы с отделением аффинажем порошка черных редких и цветных металлов и разбавления солевого состава технической водой до предельной концентрации без металлических примесей, при этом после отделения пустой породы смывают в перемешивающем устройстве агрессивные компоненты нагретым до 20-40°С водным раствором сополимера поли- N, N-диалил-3,4 диметилен пирролидиний галогенида со средней молекулярной массой 800000-1000000 г/моль с акриловой кислотой СН=СН-СООН,Где R1 и R2 означают независимо друг от друга линейный или разветвленный алкил с 1-6 атомами углерода, a An=Cl-, F-, Br-, I-, HBO-, HPO-, SOOH-, BF-, где m=5-8 мол. % с последующей промывкой, сушкой массы до влажности 10-20% и дальнейшего бактериального окисления FeOи FeOс помощью Ferroplasma+Leptospirillum совместно с удалением оксидных пленок с помощью самообразующейся в горнорудной массе HPO, после чего полученную гидратированную минерализованную массу перемешивают в воде, нагретой до 37-40°С в течение 3-х суток по 35 минут каждый раз с заменой биоты, с выгрузкой и получением первого концентрата в виде кварцевой составляющей, второго концентрата - в виде отфильтрованного, промытого соляной кислотой и высушенного осадка щелочных металлов, третьего концентрата - в виде полученного из продуктивного раствора обожженого золотосодержащего порошка при добавлении в раствор сухого сульфита натрия путем перечищения водным раствором азотной кислоты с добавкой 10 мас. % соляной, а в оставшийся продуктивный раствор, содержащий металлы платиновой группы, добавляют водный аммиак до рН 11,5-12 и фильтруют осадок, затем добавляют 5% -ую соляную кислоту до полного растворения и выпадения оранжево-желтого осадка транс-дихлородиамминопаладдата и хлорамминоплатината концентрат, который промывают соляной кислотой 5%, фильтруют, сушат, обжигают при 900-1200°С, и порошок металлов платиновой группы сдают на аффинаж, а промывные азотнокислые воды перечистки золотосодержащего порошка добавляют в промывные солянокислые воды с металлами платиновой группы для получения хлорида серебра. Техническим результатом способа является обеспечение получения концентратов драгоценных и цветных и редких металлов из отвальных руд железистых кварцитов из хвостохранилищ за счет полного растворения минерализации черных и цветных металлов, отделению кварцевой составляющей, самопроизвольному избавлению от массовой доли компонентов, загрязняющих продуктивный раствор. 2 з.п. ф-лы, 4 табл., 1 ил.